Brevet FR3044656A1 (20170609)
REVENDICATIONS1. Substrat (30) transparent muni sur une face principale d'un empilement de couches minces comportant au moins une, voire une seule, couche fonctionnelle (140) métallique à propriétés de réflexion dans l'infrarouge et/ou dans le rayonnement solaire, notamment à base d'argent ou d'alliage métallique contenant de l'argent, et deux revêtements antireflet (120, 160), lesdits revêtements antireflet comportant chacun au moins une couches diélectriques (122, 128 ; 162, 168), ladite couche fonctionnelle (40) étant disposée entre les deux revêtements antireflet (20, 60), caractérisé en ce que au moins une couche en oxyde de nickel NiOx (127,\n<CLM>\1\test située sous ladite couche fonctionnelle (140) en direction du substrat (30) et/ou au-dessus de ladite couche fonctionnelle (140), avec interposition d'au moins une couche ou d'une seule couche en un matériau différent entre ladite ou chaque couche en oxyde de nickel NiOx (127,\n<CLM>\1\tet ladite couche fonctionnelle (140).\n<CLM>\1\tSubstrat (30) selon la revendication 1, caractérisé en ce qu'une seule couche à base d'oxyde, et notamment une couche à base d'oxyde de zinc est interposée, sous ladite couche fonctionnelle (140) en direction du substrat (30), entre ladite couche en oxyde de nickel NiOx (127) et ladite couche fonctionnelle (140).\n<CLM>\1\tSubstrat (30) selon la revendication 1, caractérisé en ce qu'une seule couche métallique, et notamment une couche comprenant du Ni et/ou du Cr ou une couche comprenant du Ge, est interposée entre ladite couche en oxyde de nickel NiOx (127,\n<CLM>\1\tet ladite couche fonctionnelle (140) sous ladite couche fonctionnelle (140) en direction du substrat (30) et/ou au-dessus de ladite couche fonctionnelle (140) à l'opposé du substrat (30).\n<CLM>\1\tSubstrat (30) selon la revendication 1, caractérisé en ce qu'une couche métallique, notamment comprenant du nickel et du chrome, est située sous et au contact de la couche fonctionnelle (140), avec une épaisseur physique de ladite couche métallique d'au moins 0,3 nm, voire entre 0,6 et 8,0 nm, voire entre 1,0 et 5,0 nm et une couche à base d'oxyde, et notamment une couche à base d'oxyde de zinc est interposée entre ladite couche métallique et ladite couche en oxyde de nickel NiOx (127) qui est située sous ladite couche fonctionnelle (140) en direction du substrat (30). 3044656 -15-\n<CLM>\1\tSubstrat (30) selon l'une quelconque des revendications 1 à 4, caractérisé en ce qu'une couche à base d'oxyde de zinc est située en dessous et au contact de ladite couche en oxyde de nickel NiOx (127, 167).\n<CLM>\1\tSubstrat (30) selon l'une quelconque des revendications 1 à 5, caractérisé 5 en ce que ladite couche en oxyde de nickel NiOx (127,\n<CLM>\1\tprésente un x entre 1,2 et 0,5, voire entre 0,9 et 0,6.\n<CLM>\1\tSubstrat (30) selon l'une quelconque des revendications 1 à 6, caractérisé en ce que l'épaisseur physique de ladite couche en oxyde de nickel NiOx (127,\n<CLM>\1\test comprise entre 0,3 et 10,0 nm, voire entre 0,6 et 8,0 nm, voire entre 1,0 et 5,0 10 nm.\n<CLM>\1\tSubstrat (30) selon l'une quelconque des revendications 1 à 7, caractérisé en ce que l'épaisseur physique de l'unique ou de toutes les couches interposées entre ladite couche en oxyde de nickel NiOx (127,\n<CLM>\1\tet ladite couche fonctionnelle (140) est comprise entre 0,5 et 15,0 nm, voire entre 0,7 et 8,0 nm, 15 voire entre 1,0 et 6,0 nm.\n<CLM>\1\tSubstrat (30) selon l'une quelconque des revendications 1 à 8, caractérisé en ce que deux couches en oxyde de nickel au contact l'une de l'autre sont situées sous ladite couche fonctionnelle (140) en direction du substrat (30) et/ou au-dessus de ladite couche fonctionnelle (140), la couche en oxyde de nickel NiOy la plus 20 proche de ladite couche fonctionnelle (140) étant moins oxydée que l'autre couche en oxyde de nickel NiOx plus éloignée.\n<CLM>\1\tSubstrat (30) selon l'une quelconque des revendications 1 à 9, caractérisé en ce que lesdits revêtements antireflet sous-jacent (120) et antireflet sus-jacent (60) comportent chacun au moins une couche diélectrique (122,\n<CLM>\1\tà base 25 de nitrure de silicium, éventuellement dopé à l'aide d'au moins un autre élément, comme l'aluminium.\n<CLM>\1\tVitrage (100) incorporant au moins un substrat (30) selon l'une quelconque des revendications 1 à 10, éventuellement associé à au moins un autre substrat. 30\n<CLM>\1\tVitrage (100) selon la revendication 11 monté en monolithique ou en vitrage multiple du type double-vitrage ou triple vitrage ou vitrage feuilleté, caractérisé en ce qu'au moins le substrat porteur de l'empilement est bombé et/ou trempé. 3044656 -16-\n<CLM>\1\tUtilisation du substrat selon l'une quelconque des revendications 1 à 10, pour réaliser une électrode transparente d'un vitrage chauffant ou d'un vitrage électrochrome ou d'un dispositif d'éclairage ou d'un dispositif de visualisation ou d'un panneau photovoltaïque. 5